(57)【要約】【課題】形成した画像の乾燥性、裏移り耐性、鮮鋭性及び耐擦過性に優れた非水系インクジェットインクセット及びそれを用いたインクジェット記録方法を提供する。【解決手段】少なくとも顔料、定着樹脂及び下記一般式（１）及び（２）で表される化合物群から選ばれる１種類以上の化合物からなる化合物（Ａ）を含有する非水系インクジェットインクと、少なくとも凝集剤を含む凝集促進液とから構成されることを特徴とするインクジェットインクセット。  一般式（１）      Ｒ1−Ｓ（Ｏ）n−Ｒ2    【化１】2009226732.tif 000009【選択図】なし【特許請求の範囲】
【請求項１】
少なくとも顔料、定着樹脂及び下記一般式（１）及び（２）で表される化合物群から選ばれる１種類以上の化合物からなる化合物（Ａ）を含有する非水系インクジェットインクと、少なくとも凝集剤を含む凝集促進液とから構成されることを特徴とするインクジェットインクセット。
一般式（１）
Ｒ1−Ｓ（Ｏ）n−Ｒ2
〔式中、Ｒ1、Ｒ2はそれぞれ炭素数が１〜６の置換基を表し、ｎは０、１、または２を表す。〕
【化１】
2009226732.tif 000007
〔式中、Ｘは−Ｏ−、−Ｎ（Ｒ3）−または−Ｓ（Ｏ）m−を表す。Ｒ3は水素原子または炭素数が１〜６の置換基を表し、ｍは０、１、または２を表す。Ｚは、Ｘと結合し５〜６員の複素環化合物を形成するのに必要な原子群を表す。〕
【請求項２】
前記凝集剤が、水であることを特徴とする請求項１記載のインクジェットインクセット。
【請求項３】
前記凝集剤が、有機酸類であることを特徴とする請求項１記載のインクジェットインクセット。
【請求項４】
前記凝集剤が、アミン類であることを特徴とする請求項１記載のインクジェットインクセット。
【請求項５】
前記非水系インクジェットインクにおける前記化合物（Ａ）の含有量が、３質量％以上、３０質量％以下であることを特徴とする請求項１〜４記載のインクジェットインクセット。
【請求項６】
前記非水系インクジェットインクが、下記一般式（３）及び（４）で表される化合物群から選ばれる１種類以上の化合物からなる溶媒（Ｂ）を含有することを特徴とする請求項１〜５記載のインクジェットインクセット。
一般式（３）
Ｒ5−（ＯＸ1）p−Ｏ−Ｒ6
〔式中、Ｒ5、Ｒ6はそれぞれメチル基またはエチル基を表し、ＯＸ1はオキシエチレン基またはオキシプロピレン基を表す。ｐは１〜４の整数を表す。〕
【化２】
2009226732.tif 000008
〔式中、Ｒ7、Ｒ8はそれぞれメチル基またはエチル基を表し、ＯＸ2はオキシエチレン基またはオキシプロピレン基を表す。ｋは１〜４の整数を表す。〕
【請求項７】
前記非水系インクジェットインクにおける前記溶媒（Ｂ）の含有量が、５０質量％以上、９０質量％以下であることを特徴とする請求項６記載のインクジェットインクセット。
【請求項８】
前記溶媒（Ｂ）が、ジエチレングリコールジエチルエーテル、ジプロピレングリコールジメチルエーテル、ジプロピレングリコールジエチルエーテル、エチレングリコールジアセテート及びプロピレングリコールジアセテートから選ばれる少なくとも１種であることを特徴とする請求項６または７に記載のインクジェットインクセット。
【請求項９】
前記非水系インクジェットインクが含有する前記定着樹脂は、数平均分子量が１０，０００〜３０，０００の範囲である、塩化ビニル−酢酸ビニル共重合物、塩化ビニル−酢酸ビニル−無水マレイン酸共重合物、塩化ビニル−酢酸ビニル−ビニルアルコール共重合物及び塩化ビニル−酢酸ビニル−ヒドロキシアルキルアクリレート共重合物から選ばれる少なくとも１種であることを特徴とする請求項１〜８のいずれか１項に記載のインクジェットインクジェットインクセット。
【請求項１０】
請求項１〜９のいずれか１項に記載のインクジェットインクセットを用いて画像記録を行うことを特徴とするインクジェット記録方法。
【発明の詳細な説明】
【技術分野】
【０００１】
本発明は、非水系のインクジェットインクから構成されるインクジェットインクセット及びそのインクジェットインクセットを用いるインクジェット記録方法に関するものである。
【背景技術】
【０００２】
近年、インクジェット記録方式は、簡便でかつ安価に画像を作成できるため、写真、各種印刷、マーキング、カラーフィルター等の特殊印刷など、様々な印刷分野に応用されてきている。
【０００３】
この様なインクジェット記録方式で用いられるインクジェットインクとしては、水を主溶媒とする水性インク、不揮発性の溶媒を主溶媒とする油性インク、揮発性の溶媒を主溶媒とする非水系インク、室温では固体のインクを加熱溶融して印字するホットメルトインク、印字後、光等の活性光線により硬化する活性光線硬化性インク等、様々な特性を備えたインクジェットインクがあり、用途に応じて使い分けられている。
【０００４】
一方、長期の耐候性が求められる屋外掲示物や曲面を有する物体への密着性が求められる印字物等の広い用途で、軟質ポリ塩化ビニル製の記録媒体が使用されている。軟質ポリ塩化ビニルに印刷する方法は多数あるが、版作製の必要がなく、仕上がりまでの時間が短く、少量多品種の生産に適する方法として、インクジェット記録方法がある。
【０００５】
軟質ポリ塩化ビニルに対してインクジェット記録を行う際、用いるインクジェットインクとしては、従来、シクロヘキサノン等を多く含有する非水系インクジェットインクが用いられており、例えば、シクロヘキサノンを含有したインクジェットインクが開示されている（例えば、特許文献１参照。）。このシクロヘキサノンは、軟質ポリ塩化ビニルに対する溶解能が高く、インクジェットインク中の顔料が軟質ポリ塩化ビニル中に入り込むため、良好な耐擦過性、光沢性が得られる。しかし、シクロヘキサノンは第１種有機溶媒の指定を受けており、安全性に問題があるだけでなく、シクロヘキサノンを含有するインクジェットインクを取り扱う際には、局所排気装置が必要となる欠点があった。
【０００６】
これに対し、シクロヘキサノンを含まないことを特徴とする非水系インクジェットインクが開発、販売されている。例えば、ポリ塩化ビニルを溶解する溶媒として、上記のような課題を抱えているシクロヘキサノンに代えて、Ｎ−メチルピロリドン、アミド等の溶媒を含有する非水系インクが開示されている（例えば、特許文献２、３参照。）。また、耐擦過性等の画像堅牢性を向上させる目的で、塩化ビニル−酢酸ビニル共重合体やアクリルなどの定着樹脂を添加した非水系インクジェットインクが開示されている（例えば、特許文献４、５参照。）。これらのインクジェットインクを用いることで、記録作業中の臭気を抑制でき、かつ軟質ポリ塩化ビニルに対する耐擦過性を備えた画像を形成できるようになった。
【０００７】
近年、生産効率を高めるため、印字速度をより高速にすることが求められている。従来の溶剤インクなどの非水系インクジェットインクを用いた場合、短時間に多量のインクジェットインクを非吸収性記録媒体上に付与すると、界面部分にインクが集まる現象（以下、液寄りと表現する）が発生し、本来均一であるべき画像の中に濃度差が形成されてしまい、画像品質が劣化することが明らかとなってきた。
【０００８】
また、同様の現象により、細線などの精細な画像部分について、その鮮鋭性が劣化してしまう現象も明らかとなってきた。これは細線を高密度に印字した場合、複数の細線が部分的に合一してしまうような現象を指す。
【０００９】
さらに、短時間に多量のインクジェットインクを付与する場合、乾燥が不十分となる可能性が高いため、画像の密着性が不十分となり、画像を重ね合わせた際に裏面に画像が転写してしまう現象（以下、裏移りともいう）も明らかとなってきた。
【００１０】
非水系のインクジェットインクと水を含む凝集促進液からなるインクジェットインクセットを用いて、にじみの少ない画像を得ることを目的とした技術が公開されている（例えば、特許文献６参照。）。
【００１１】
特許文献６に記載の発明では、水系の凝集液を付与することで画像のにじみを防止しているが、上記の目的・効果の改良については述べられていない。また、凝集液が非水系のため、塩化ビニルなどの非吸収性の支持体上に付与した場合にドットの広がりが悪く均一に付与することが難しく、またインクと均一に混合することが難しいいため、その効果も限定されてしまう。
【００１２】
さらに水の添加により色材の分散状態を強制的に破壊して凝集させるため、色材の凝集粒子が大きくなってしまい、擦過に対する耐性が劣化してしまう。また大きな凝集粒子が画像表面を覆うことになり、表面光沢が劣化することも判明した。
【特許文献１】特表２００２−５２６６３１号公報
【特許文献２】特開２００５−１５６７２号公報
【特許文献３】特開２００５−６０７１６号公報
【特許文献４】特開２００５−３６１９９号公報
【特許文献５】ＷＯ２００４／００７６２６号パンフレット
【特許文献６】特開２００５−２９０２１６号公報
【発明の開示】
【発明が解決しようとする課題】
【００１３】
本発明は、上記課題に鑑みなされたものであり、その目的は、形成した画像の乾燥性、裏移り耐性、鮮鋭性及び耐擦過性に優れた非水系インクジェットインクセット及びそれを用いたインクジェット記録方法を提供することにある。
【課題を解決するための手段】
【００１４】
本発明の上記目的は、以下の構成により達成される。
【００１５】
１．少なくとも顔料、定着樹脂及び下記一般式（１）及び（２）で表される化合物群から選ばれる１種類以上の化合物からなる化合物（Ａ）を含有する非水系インクジェットインクと、少なくとも凝集剤を含む凝集促進液とから構成されることを特徴とするインクジェットインクセット。
【００１６】
一般式（１）
Ｒ1−Ｓ（Ｏ）n−Ｒ2
〔式中、Ｒ1、Ｒ2はそれぞれ炭素数が１〜６の置換基を表し、ｎは０、１、または２を表す。〕
【００１７】
【化１】
2009226732.tif 000002
【００１８】
〔式中、Ｘは−Ｏ−、−Ｎ（Ｒ3）−または−Ｓ（Ｏ）m−を表す。Ｒ3は水素原子または炭素数が１〜６の置換基を表し、ｍは０、１、または２を表す。Ｚは、Ｘと結合し５〜６員の複素環化合物を形成するのに必要な原子群を表す。〕
２．前記凝集剤が、水であることを特徴とする前記１記載のインクジェットインクセット。
【００１９】
３．前記凝集剤が、有機酸類であることを特徴とする前記１記載のインクジェットインクセット。
【００２０】
４．前記凝集剤が、アミン類であることを特徴とする前記１記載のインクジェットインクセット。
【００２１】
５．前記非水系インクジェットインクにおける前記化合物（Ａ）の含有量が、３質量％以上、３０質量％以下であることを特徴とする前記１〜４記載のインクジェットインクセット。
【００２２】
６．前記非水系インクジェットインクが、下記一般式（３）及び（４）で表される化合物群から選ばれる１種類以上の化合物からなる溶媒（Ｂ）を含有することを特徴とする前記１〜５記載のインクジェットインクセット。
【００２３】
一般式（３）
Ｒ5−（ＯＸ1）p−Ｏ−Ｒ6
〔式中、Ｒ5、Ｒ6はそれぞれメチル基またはエチル基を表し、ＯＸ1はオキシエチレン基またはオキシプロピレン基を表す。ｐは１〜４の整数を表す。〕
【００２４】
【化２】
2009226732.tif 000003
【００２５】
〔式中、Ｒ7、Ｒ8はそれぞれメチル基またはエチル基を表し、ＯＸ2はオキシエチレン基またはオキシプロピレン基を表す。ｋは１〜４の整数を表す。〕
７．前記非水系インクジェットインクにおける前記溶媒（Ｂ）の含有量が、５０質量％以上、９０質量％以下であることを特徴とする前記６記載のインクジェットインクセット。
【００２６】
８．前記溶媒（Ｂ）が、ジエチレングリコールジエチルエーテル、ジプロピレングリコールジメチルエーテル、ジプロピレングリコールジエチルエーテル、エチレングリコールジアセテート及びプロピレングリコールジアセテートから選ばれる少なくとも１種であることを特徴とする前記６または７に記載のインクジェットインクセット。
【００２７】
９．前記非水系インクジェットインクが含有する前記定着樹脂は、数平均分子量が１０，０００〜３０，０００の範囲である、塩化ビニル−酢酸ビニル共重合物、塩化ビニル−酢酸ビニル−無水マレイン酸共重合物、塩化ビニル−酢酸ビニル−ビニルアルコール共重合物及び塩化ビニル−酢酸ビニル−ヒドロキシアルキルアクリレート共重合物から選ばれる少なくとも１種であることを特徴とする前記１〜８のいずれか１項に記載のインクジェットインクジェットインクセット。
【００２８】
１０．前記１〜９のいずれか１項に記載のインクジェットインクセットを用いて画像記録を行うことを特徴とするインクジェット記録方法。
【発明の効果】
【００２９】
本発明により、形成した画像の乾燥性、裏移り耐性、鮮鋭性及び耐擦過性に優れた非水系インクジェットインクセット及びそれを用いたインクジェット記録方法を提供することができた。
【発明を実施するための最良の形態】
【００３０】
以下、本発明を実施するための最良の形態について詳細に説明する。
【００３１】
本発明者は、上記課題に鑑み鋭意検討を行った結果、少なくとも顔料、定着樹脂及び下記一般式（１）及び（２）で表される化合物群から選ばれる１種類以上の化合物からなる化合物（Ａ）を含有する非水系インクジェットインクと、少なくとも凝集剤を含む凝集促進液とから構成されることを特徴とするインクジェットインクセットにより、形成した画像の乾燥性、裏移り耐性、鮮鋭性及び耐擦過性に優れた非水系インクジェットインクセットを実現できることを見出し、本発明に至った次第である。
【００３２】
本発明者らは、前述の非水系インクジェットインクを用いた画像形成における各課題に付いて、インクジェットインクを構成する溶媒の種類とその組み合わせについて検討を行った結果、前記一般式（１）で表されるスルフィド、スルホキシド、及びスルホン化合物の群から選ばれる１種類以上の化合物、あるいは前記一般式（２）で表される５〜６員の含酸素、窒素及び硫黄複素環化合物の群から選ばれる１種類以上の化合物、から構成される化合物（Ａ）と、顔料及び定着樹脂を含有する非水系インクジェットインクと、凝集促進液から構成されるインクジェットインクセットを用いることにより、液寄りが発生せず高光沢で鮮鋭な画像が得られ、擦過に対する耐性にも優れ、さらに裏移りもない画像を得ることのできるインクジェットセット及びインクジェット記録方法を見いだした。
【００３３】
その理由については明確ではないが、以下のように推定している。
【００３４】
非水系インクジェットインクと凝集促進液が混合した場合、凝集促進液に含まれる凝集剤の効果により顔料微粒子が凝集し、記録媒体上に定着される。本発明に用いられる非水系インクジェットインクは、前記一般式（１）、（２）で表される化合物群から選ばれる１種類以上の化合物を含有する。これらの化合物は非プロトン性かつ高い極性を有する特徴を持つ。この特徴により顔料微粒子の凝集体は非常に微細な状態で安定化されるため、擦過に対する耐性が劣化することもなく、また表面光沢が劣化することもない。またこの特徴により凝集促進液に含まれる凝集剤を速やかにインク中に混合させることができるため、液寄りが発生する前に顔料微粒子の微細な凝集体を形成することができる。さらにこの特徴により記録媒体を構成する分子の極性部分と総合作用を生じ、優れた乾燥性を与え、裏移りを抑制できるものと考えられる。
【００３５】
以下、本発明のインクジェットインクセットの構成について、具体的に説明する。
【００３６】
本発明の非水系インクジェットインク（以下、インクジェットインクあるいはインクともいう）においては、前記一般式（１）で表されるスルフィド、スルホキシド及びスルホン化合物の群から選ばれる１種類以上の化合物、あるいは前記一般式（２）で表される５〜６員の含酸素、窒素及び硫黄複素環化合物の群から選ばれる１種類以上の化合物、から構成される化合物（Ａ）を含有することを特徴とする。
【００３７】
前記一般式（１）において、Ｒ1、Ｒ2はそれぞれ炭素数１〜６の置換基を表し、例えば、メチル基、エチル基、ｎ−プロピル基、イソプロピル基のような直鎖または分岐のアルキル基や、ヒドロキシエチル基、アセチル基、アセトニル基のようなヘテロ原子が置換したアルキル基、シクロヘキシル基、フェニル基などの環状、または芳香族の置換基等が挙げられ、更にＲ1とＲ2は同じであっても異なっていても良く、またＲ1とＲ2が互いに結合して環を形成していても良い。
【００３８】
前記一般式（１）において、ｎは０、１、または２を表し、１または２が好ましい。
【００３９】
このような一般式（１）で表される化合物としては、例えば、ジメチルスルホキシド、ジエチルスルホキシド、メチルエチルスルホキシド、ジフェニルスルホキシド、ジメチルスルホン、メチルエチルスルホン、メチル−イソプロピルスルホン、メチル−ヒドロキシエチルスルホンなどが挙げられる。
【００４０】
前記一般式（２）において、Ｘは−Ｏ−、−Ｎ（Ｒ3）−または−Ｓ（Ｏ）m−を表す。Ｒ3は水素原子または炭素数が１〜６の置換基を表し、例えば、メチル基、エチル基、ｎ−プロピル基、イソプロピル基のような直鎖または分岐のアルキル基や、ヒドロキシエチル基、アセチル基、アセトニル基のようなヘテロ原子が置換したアルキル基、シクロヘキシル基、フェニル基などの環状、または芳香族の置換基等が挙げられる。またｍは０、１、または２を表し、１または２が好ましい。
【００４１】
前記一般式（２）において、ＺはＸと結合し５〜６員の複素環化合物を形成するのに必要な原子群を表す。例えば、アルキレン基が挙げられ、更に置換基を有していてもよく、また、更に酸素原子、窒素原子、硫黄原子を含んでいても良い。
【００４２】
このような一般式（２）で表される化合物としては、例えば、フラン、テトラヒドロフラン、ピラン、ジヒドロピラン、テトラヒドロピラン、ピロール、Ｎ−メチルピロール、ピロリジン、ピペラジン、モルホリン、イミダゾール、イミダゾリジノン、チオフェン、テトラヒドロチオフェン、テトラエチレンスルホキシド、スルホラン、γ−ブチロラクトン、ピロリドン、Ｎ−メチルピロリドン、Ｎ，Ｎ′−ジメチルイミダゾリジノン、オキサゾリジン、オキサゾリジノン、Ｎ−メチルオキサゾリジノン等が挙げられる。
【００４３】
これらの化合物として、ジメチルスルホキシド、ジメチルスルホン、テトラエチレンスルホキシド、スルホラン、テトラヒドロフラン、ピラン、イミダゾリジノン、スルホラン、γ−ブチロラクトン、ピロリドン、Ｎ−メチルピロリドン、Ｎ，Ｎ′−ジメチルイミダゾリジノン、Ｎ−メチルオキサゾリジノンが好ましく、γ−ブチロラクトン、Ｎ−メチルピロリドン、Ｎ，Ｎ′−ジメチルイミダゾリジノン、ジメチルスルホキシド、及びスルホランが特に好ましい。
【００４４】
インクジェットインク中の化合物（Ａ）の含有量は、３質量％以上、３０質量％以下であることが好ましく、さらに好ましくは５質量％以上、１５質量％以下である。化合物（Ａ）の含有量が３質量％以上であれば、可塑剤を含有しない樹脂基材あるいは無機基材に対する耐擦過性が十分となり、３０質量％以下であれば長期の使用によりインクジェットヘッドの異常の発生を抑制することができる。
【００４５】
本発明に係るインクジェットインクは非水系溶媒を含有することができるが、前記一般式（３）及び（４）で表される化合物群から選ばれる１種類以上の化合物からなる溶媒（Ｂ）を含有することが好ましい。
【００４６】
前記一般式（３）において、Ｒ5、Ｒ6はそれぞれメチル基またはエチル基を表し、ＯＸ1はオキシエチレン基またはオキシプロピレン基を表す。ｐは１〜４の整数を表す。
【００４７】
また、前記一般式（４）において、Ｒ7、Ｒ8はそれぞれメチル基またはエチル基を表し、ＯＸ2はオキシエチレン基またはオキシプロピレン基を表す。ｋは１〜４の整数を表す。
【００４８】
本発明に係る一般式（３）、（４）で表される具体的な化合物としては、例えば、ジエチレングリコールジメチルエーテル、ジエチレングリコールジエチルエーテル、ジプロピレングリコールジメチルエーテル、ジプロピレングリコールジエチルエーテル、トリエチレングリコールジメチルエーテル、トリプロピレングリコールジメチルエーテル、エチレングリコールジアセテート、プロピレングリコールジアセテート等が挙げられる。
【００４９】
これらの中でも、溶媒（Ｂ）の成分として、ジエチレングリコールジエチルエーテル、ジプロピレングリコールジメチルエーテル、ジプロピレングリコールジエチルエーテル、エチレングリコールジアセテート及びプロピレングリコールジアセテートから選ばれる少なくとも１種であることが好ましく、可塑剤を含有しない樹脂基材あるいは無機基材に印字した時のインクの速乾性をより向上させることができる。その中でも、特に好ましい溶媒（Ｂ）としては、ジエチレングリコールジエチルエーテルとエチレングリコールジアセテートを少なくとも１：１〜１０：１の比で含有するものである。
【００５０】
インクジェットインク中の溶媒（Ｂ）の含有量は、５０質量％以上、９０質量％以下であることが好ましく、このような溶媒構成にすることにより、可塑剤を含有しない樹脂基材あるいは無機基材印字時の速乾性、出射安定性が良好となるのに加え、インクの臭気をより少ないものとすることができる。
【００５１】
本発明に係るインクジェットインクにおいては、本発明に係る化合物（Ａ）、溶媒（Ｂ）の他に、本発明の目的効果を損なわない範囲で、従来公知の溶媒を含有しても良く、そのような溶媒としては、例えば、ジエチレングリコールモノエチルエーテル、トリエチレングリコールモノメチルエーテル、ジプロピレングリコールモノメチルエーテル、トリプロピレングリコールモノメチルエーテル等のアルキレングリコールモノアルキルエーテル類、エチレングリコールジブチルエーテル、テトラエチレングリコールジメチルエーテル等のアルキレングリコールジアルキルエーテル類、エチレングリコールモノブチルエーテルアセテート等のアルキレングリコールモノアルキルエーテルアセテート類が挙げられる。
【００５２】
次いで、本発明に係る凝集促進液の詳細について説明する。
【００５３】
本発明に係る凝集促進液は、顔料微粒子の分散状態を不安定化させ、凝集体を形成する効果を有する凝集剤を含有する。
【００５４】
本発明において用いられる上記化合物（Ａ）は、顔料微粒子の分散状態が不安定化して凝集体を形成しても安定化する効果を有するため、凝集体が過剰に増大することなく、これにより均一で比較的小粒径の凝集粒子を得ることができ、密着性（擦過性）や光沢の劣化を生じることがない。
【００５５】
また、インクとこれらの凝集剤を速やかに混合させることで、顔料微粒子の凝集が速やかに発生して記録媒体表面に固着するため、インクの液寄りに影響されて顔料が画像部分の縁の部分に集まってしまうという画像故障が起こりにくくなる。同じ理由により、鮮鋭性の劣化も起こりにくくなる。
【００５６】
そのような作用を発現する凝集剤としては、顔料微粒子の安定化を阻害する機能を有するものであればどのような化合物でも使用することができる。
【００５７】
本発明者が、鋭意検討を行った結果、上記特性を有する化合物の中でも、特に、水、有機酸、アミン化合物が、効果的に作用することを見出した。また、高分子状の側鎖を有しないポリアミン類（例えば、ポリアリルアミン）なども有効に作用する。特に、有機酸やアミン化合物は、顔料微粒子を分散状態に安定化させている分散剤と顔料微粒子表面との相互作用を阻害させて分散状態を解消し、顔料微粒子を凝集させる効果に優れている。また、高分子状の側鎖を有するポリアミン類は高分子分散剤として広く用いられているが、これは高分子状の側鎖が顔料同士の接近・凝集を阻害する作用があるためであり、本発明において凝集剤として用いる場合には、そのような側鎖を有していないポリアミン類を用いることが好ましい。
【００５８】
有機酸としては、例えば、酢酸、プロピオン酸、ドデカンカルボン酸、マレイン酸、アジピン酸、安息香酸、２，４−ｔ−アミル安息香酸、クエン酸、フタル酸などのカルボン酸類、トリフルオロメチルスルホン酸、ベンゼンスルホン酸などのスルホン酸類が挙げられる。
【００５９】
有機酸が置換基として分子量の大きなアルキル基を含有する場合、分散効果を発現することがあることから、あまり分子量の大きな置換基を有さない有機酸の方が好ましい。一方、あまり分子量が小さくなると、凝集剤自身の揮発性が問題となってくるため、適当な分子量を有するものが好ましい。ここで言う適当な分子量とは、概ね、１００〜２００程度の範囲を言う。
【００６０】
アミン類としては、例えば、トリエチルアミン、トリエタノールアミン、オクチルアミン、ドデシルアミン、エチレンジアミン、ピロリジン、ピペリジン、ジメチルピペリジン、ピリジン、ＤＡＢＣＯ（［２．２．２］ジアザビシクロオクタン）、アニリン、トルイジンなどのアミン類が挙げられる。
【００６１】
有機酸類と同様の理由で、アミン類も適当な分子量の範囲内にあることが好ましい。ここで言う適当な分子量とは、有機酸と同様に、概ね１００〜２００程度の範囲を言う。
【００６２】
また、アミン類として、高分子状の側鎖を有さないポリアミン類も好ましく用いることができる。そのようなポリアミン類としては、例えば、ポリアリルアミン、ポリプロピレンアミンなどが挙げられる。
【００６３】
有機酸としては、芳香族カルボン酸が好ましい。また、アミン類としては三級のアミン類及び複素環アミン類が好ましい。また、ポリアリルアミンも好ましい。
【００６４】
本発明に係る凝集促進液は、上記凝集剤を各種溶媒中に溶解して構成される。適用しうる溶媒としては、上記の凝集剤を溶解するものであれば制限はないが、例えば、本発明に係る前記溶媒（Ｂ）を挙げることができる。また、本発明に係る凝集促進液は、他の添加剤を含有することができ、例えば、本発明に係る化合物（Ａ）や、界面活性剤などを添加することができる。
【００６５】
凝集剤の添加量は、凝集効果を発現すれば制限はないが、１％〜３０％が好ましく、３〜１０％が特に好ましい。
【００６６】
次に、本発明に係る定着樹脂について説明する。
【００６７】
本発明に係るインクジェットインクでは、可塑剤を含有しない樹脂基材あるいは無機基材に記録した際の定着性を向上させるために、様々な定着樹脂（以下、単に樹脂ともいう）が添加される。
【００６８】
添加する樹脂としては、アクリル系樹脂、ポリエステル系樹脂、ポリウレタン系樹脂、塩化ビニル系樹脂、塩化ビニル−酢酸ビニル共重合樹脂等が挙げられる。
【００６９】
具体的には、ジョンクリル（ジョンソンポリマー社製）、エスレックＰ（積水化学社製）等のアクリル系樹脂、エリーテル（ユニチカ社製）、バイロン（東洋紡社製）等のポリエステル系樹脂、バイロンＵＲ（東洋紡社製）、ＮＴ−ハイラミック（大日精化社製）、クリスボン（大日本インキ化学工業社製）、ニッポラン（日本ポリウレタン社製）等のポリウレタン樹脂、ＳＯＬＢＩＮ（日信化学工業社製）、ビニブラン（日信化学工業社製）、サランラテックス（旭化成ケミカルズ社製）、スミエリート（住友化学社製）、セキスイＰＶＣ（積水化学社製）、ＵＣＡＲ（ダウケミカル社製）等の塩化ビニル系樹脂が挙げられる。
【００７０】
特に好ましい定着樹脂は、数平均分子量が１００００〜３００００の範囲であり、組成としては、塩化ビニル−酢酸ビニル共重合物、塩化ビニル−酢酸ビニル−無水マレイン酸共重合物、塩化ビニル−酢酸ビニル−ビニルアルコール共重合物及び塩化ビニル−酢酸ビニル−ヒドロキシアルキルアクリレート共重合物から選ばれる少なくとも１種の樹脂であり、塩化ビニル−酢酸ビニル共重合物と塩化ビニル−酢酸ビニル−無水マレイン酸共重合物を混合して用いても良く、更にはこれら塩化ビニル−酢酸ビニル共重合物や塩化ビニル−酢酸ビニル−無水マレイン酸共重合物などと、アクリル系樹脂、ポリエステル系樹脂、ポリウレタン系樹脂などを混合して用いても良い。
【００７１】
本発明に係るインクにこれらの定着樹脂を添加することにより、出射安定性と耐擦性やアルコール耐性をバランスよく向上させることができる。
【００７２】
アルコール拭き取り耐性とは、エタノールまたはエタノール・水混合溶媒で画像表面を拭き取った際に画像剥離等の乱れに対する耐性であり、屋外用途のポスター等で、画像表面の汚れをアルコールで拭き取ることに対するユーザーニーズである。
【００７３】
本発明に係る定着樹脂の合成法としては、懸濁重合法、乳化重合法、溶液重合法など、特に制約はなく適用することができるが、その中でも、溶液重合法が好ましい。
【００７４】
溶液重合法とは、ビニル基をもつモノマーのラジカル重合を行う際に用いられる方法の一つで、生成するポリマーが可溶な溶媒にモノマー及び開始剤を溶解させて、加熱して重合を行う方法である。
【００７５】
溶液重合法により合成された定着樹脂は、比較的高分子量であっても溶解性が高く、インク中により多くの樹脂を含有させることができるため、耐擦性を向上させることができる。
【００７６】
本発明に係るインクにおける定着樹脂の含有量は、１〜１０質量％であることが好ましい。含有量を１質量％以上とすることで、可塑剤を含有しない樹脂基材あるいは無機基材に記録した時の画像耐候性が高められ、１０質量％以下とすることでインクジェットヘッドからのインク吐出性が安定しやすくなり、より好ましい含有量の範囲は３〜７質量％の範囲である。
【００７７】
次に、本発明に係る顔料について説明する。
【００７８】
本発明に係る非水系インクジェットインクに色材として顔料を使用することにより、可塑剤を含有しない樹脂基材あるいは無機基材に記録した記録物の耐候性を高めることができる。
【００７９】
本発明において使用できる顔料としては、従来公知のものを特に制限なく使用でき、例えば、不溶性顔料、レーキ顔料等の有機顔料及び、カーボンブラック等の無機顔料を好ましく用いることができる。
【００８０】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００８１】
好ましく用いることのできる具体的顔料としては、以下の顔料が挙げられる。
【００８２】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１２、Ｃ．Ｉ．ピグメントレッド１５、Ｃ．Ｉ．ピグメントレッド１６、Ｃ．Ｉ．ピグメントレッド４８（Ｃａ）、Ｃ．Ｉ．ピグメントレッド４８（Ｍｎ）、Ｃ．Ｉ．ピグメントレッド４８：１、Ｃ．Ｉ．ピグメントレッド５３：１、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７７、Ｃ．Ｉ．ピグメントレッド１７８、Ｃ．Ｉ．ピグメントレッド１８４、Ｃ．Ｉ．ピグメントレッド２０２、Ｃ．Ｉ．ピグメントレッド２０９、Ｃ．Ｉ．ピグメントレッド２２２、Ｃ．Ｉ．ピグメントレッド２５４、Ｃ．Ｉ．ピグメントバイオレット１９等が挙げられる。
【００８３】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。
【００８４】
グリーンまたはシアン用の顔料としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー２２、Ｃ．Ｉ．ピグメントブルー６０、Ｃ．Ｉ．ピグメントグリーン７等が挙げられる。
【００８５】
以上の他にレッド、グリーン、ブルー、中間色が必要とされる場合には以下の顔料を単独あるいは併用して用いることが好ましく、例えば
Ｃ．Ｉ．ピグメントレッド２０９、２２４、１７７、１９４；
Ｃ．Ｉ．ピグメントオレンジ４３；
Ｃ．Ｉ．バットバイオレット３；
Ｃ．Ｉ．ピグメントバイオレット１９、２３、３７；
Ｃ．Ｉ．ピグメントグリーン３６、７；
Ｃ．Ｉ．ピグメントブルー１５：６；
等が用いられる。
【００８６】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００８７】
本発明に係るインクにおけるこれらの顔料の含有量は、２〜１０質量％とすることが好ましい。また、画像粒状感を低減するため淡色インクを用いることがあるが、その際は、濃色インクに対して顔料の含有量を１／５〜１／２とすることが好ましい。
【００８８】
本発明に係る顔料は、分散剤及びその他所望する諸目的に応じて必要な添加物と共に分散機により分散して用いることが好ましい。分散機としては、従来公知の分散装置、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等を用いることができる。
【００８９】
本発明に係るインクに使用する顔料分散体の平均粒径は、１０ｎｍ以上、２００ｎｍ以下であることが好ましく、５０ｎｍ以上、１５０ｎｍ以下がより好ましい。平均粒径を１０ｎｍ以上とすることにより顔料粒子同士の凝集が生じにくくなり、平均粒径を２００ｎｍ以下とすることによって、長期間にわたり保存した際に顔料が沈降する現象を抑制しやすくなるため、平均粒径を前記の範囲とすることで保存安定性が良好なインクを得られやすくなる。
【００９０】
顔料分散体の粒径測定は、光散乱法、電気泳動法、レーザードップラー法等を用いた市販の粒径測定機器により求めることができる。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００９１】
顔料分散剤としては、界面活性剤、高分子分散剤等が用いられるが、高分子分散剤が好ましい。高分子分散剤としては、（メタ）アクリル系樹脂、スチレン−（メタ）アクリル系樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート、顔料誘導体等を挙げることができる。
【００９２】
具体的には、ジョンクリル（ジョンソンポリマー社製）、Ａｎｔｉ−Ｔｅｒｒａ−Ｕ（ＢＹＫ  Ｃｈｅｍｉｅ社製）、Ｄｉｓｐｅｒｂｙｋ（ＢＹＫ  Ｃｈｅｍｉｅ社製）、Ｅｆｋａ（Ｅｆｋａ  ＣＨＥＭＩＣＡＬＳ社製）、フローレン（共栄社化学社製）、ディスパロン（楠本化成社製）、アジスパー（味の素ファインテクノ社製）、デモール（花王社製）、ホモゲノール、エマルゲン（以上、花王社製）、ソルスパーズ（アビシア社製）、ニッコール（日光ケミカル社製）等が挙げられる。
【００９３】
本発明に係るインクジェットインクにおける分散剤の含有量は、顔料に対して１０〜２００質量％であることが好ましい。１０質量％以上とすることで顔料分散の安定性が高められ、２００質量％以下とすることでインクジェットヘッドからのインク吐出性が安定しやすくなる。
【００９４】
本発明に係るインクジェットインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができる。
【００９５】
本発明のインクジェットセットを構成するインクジェットインク及び凝集促進剤を吐出して画像形成を行う際に使用するインクジェットヘッドは、オンデマンド方式でもコンティニュアス方式でも構わない。又吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等など何れの吐出方式を用いても構わない。
【００９６】
本発明のインクジェットインクセットを用いたインクジェット記録方法においては、例えば、インクジェットインク及び凝集促進剤を装填したインクジェットプリンター等により、デジタル信号に基づきインクジェットヘッドよりインク及び凝集促進液を吐出し、記録媒体に付着させることで、インクジェット記録画像が得られる。記録媒体に付着させたインクを素早く確実に乾燥させるため、記録媒体の表面温度を高めて画像形成する方法が好ましい。
【００９７】
表面温度は、記録媒体の耐久性や、用いるインク及び凝集促進剤の乾燥性に応じて調節するが、好ましくは４０〜１００℃である。表面温度を高めることにより、記録媒体表面に対するインク及び凝集促進剤の濡れ性が向上するため、表面温度を高めて記録することは好ましい。
【００９８】
記録媒体の表面温度を高めて記録を行う場合、インクジェット記録装置にヒーターを搭載させることが好ましく、記録媒体の搬送前、もしくは搬送時に加熱を行うことにより、インクジェット記録装置単体で記録媒体の表面温度を調節することが可能である。
【実施例】
【００９９】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１００】
また、以下に記載の顔料分散剤、定着樹脂は、減圧蒸留にて低沸点溶媒を留去し、固形分が２０質量％となるように顔料分散で用いる有機溶媒で希釈して使用した。以下、顔料分散剤、定着樹脂の使用量は、固形分換算値で示す。
【０１０１】
《インクの調製》
〔インク１の調製〕
（顔料分散体１の調製）
Ｃ．Ｉ．ピグメントレッド１２２（以下、ＰＲ１２２と略記する）を１０部、顔料分散剤であるソルスパーズ２４０００（Ｎｏｖｅｏｎ社製）を５部、化合物（Ａ）としてジメチルスルホキシド（Ｓ−１）を１部、溶媒（Ｂ）としてジエチレングリコールジエチルエーテルを６４部とエチレングリコールジアセテートを２０部混合し、直径０．５ｍｍのジルコニアビーズを体積率で６０％充填した横型ビーズミル（アシザワ社製  システムゼータミニ）を用いて分散し、その後、ジルコニアビーズを除去して顔料分散体１を得た。
【０１０２】
（樹脂溶液１の調製）
化合物（Ａ）としてジメチルスルホキシドを１部、溶媒（Ｂ）としてジエチレングリコールジエチルエーテルを６９部と、エチレングリコールジアセテートを２０部、定着樹脂として、塩化ビニル−酢酸ビニル系共重合物（商品名ＶＹＨＤ、ダウケミカルズ社製）を１０部、それぞれ混合、溶解して樹脂溶液１を調製した。
【０１０３】
（インクの調製）
上記樹脂溶液１の５０部を攪拌しながら、顔料分散体１の５０部を混合し、次いで、０．８μｍのフィルターによりろ過して、インク１を得た。
【０１０４】
〔インク２〜１９の調製〕
上記インク１の調製において、顔料種、定着樹脂種、化合物（Ａ）の種類及び添加量、溶媒（Ｂ）の種類及び添加量、その他溶媒の種類及び添加量を、表１に記載のように変更した以外は同様にして、インク２〜１５を調製した。
【０１０５】
【表１】
2009226732.tif 000004
【０１０６】
なお、表１に略称で記載されている各添加剤の詳細は以下の通りである。また、表１に記載の含有量の数値は、質量％である。
【０１０７】
〈顔料〉
ＰＢ１５：３；Ｃ．Ｉ．ピグメントブルー１５：３
ＰＹ１５０；Ｃ．Ｉ．ピグメントイエロー１５０
ＰＲ１２２；Ｃ．Ｉ．ピグメントレッド１２２
Ｃ．Ｂ．；カーボンブラック
〈化合物（Ａ）〉
Ｓ−１：ジメチルスルホキシド
Ｓ−２：スルホラン
Ｓ−３：γ−ブチロラクトン
Ｓ−４：Ｎ−メチルピロリドン
Ｓ−５：Ｎ，Ｎ′−ジメチルイミダゾリジノン
〈溶媒（Ｂ）〉
ＤＥＧＤＥＥ：ジエチレングリコールジエチルエーテル
ＥＧＤＡｃ：エチレングリコールジアセテート
〈その他溶媒〉
ＥＧＢＥＡｃ：エチレングリコールモノブチルエーテルアセテート
《凝集促進剤の調製》
〔凝集促進液１〜５の調製〕
表２に記載の化合物（Ａ）、溶媒、凝集剤を混合し、凝集促進液１〜５を調製した。
【０１０８】
【表２】
2009226732.tif 000005
【０１０９】
《インクセットの評価》
上記調製した各インクと各凝集促進液を組み合わせ、表３に示すインクセットを作製した。これを用いて、下記の方法に従って画像１〜２２を形成した。
【０１１０】
〔画像の形成〕
ノズル口径２８μｍ、駆動周波数１０ｋＨｚ、ノズル数５１２、最小液適量１４ｐｌ、ノズル密度１８０ｄｐｉ（なお、本発明でいうｄｐｉとは、２．５４ｃｍあたりのドット数を表す）であるピエゾ型ヘッドを搭載し、最大記録密度が１４４０×１４４０ｄｐｉであるヒーターを搭載したオンデマンド型インクジェットプリンタに各インクと凝集促進液を装填した。記録媒体上としてＡ４サイズのポリ塩化ビニルを用い、凝集促進液と各インクを吐出し、２０ｃｍ×２５ｃｍのベタ画像と、４、６、１０ポイントの各文字サイズで「憂鬱」の文字を記録した。なお、印字中は、記録媒体を裏面から加温して、画像記録時の記録媒体の表面温度が４５℃になるようにヒーター温度を設定した。記録媒体の表面温度は、非接触温度計（ＩＴ−５３０Ｎ形（株）堀場製作所社製）を用いて測定した。
【０１１１】
《形成画像の評価》
〔画像の評価〕
上記方法に従って、作成した画像１〜２２を、下記の方法に従って評価を行った。いずれも△以上の性能を許容レベルとした。
【０１１２】
〈速乾性の評価〉
画像記録後に、ベタ画像表面を指で擦り、下記の基準に従って速乾性を評価した。
【０１１３】
◎：指で擦っても画像が取れなくなるまでの時間は、画像記録直後から３分未満である
○：指で擦っても画像が取れなくなるまでの時間は、画像記録直後から３分以上４分未満
△：指で擦っても画像が取れなくなるまでの時間は、画像記録直後から４分以上５分未満
×：指で擦っても画像が取れなくなるまでの時間が、画像記録直後から５分以上かかる
〈裏移り耐性の評価〉
各インクセットを用いて、Ａ４サイズのポリ塩化ビニル上にベタ画像を作成し、このポリ塩化ビニルを１０枚重ね合わせ、一晩室温で放置した。翌日、ポリ塩化ビニルを引き剥がし、各画像形成面とは反対側の面（裏面）を目視観察し、下記基準に従って裏移り耐性を評価した。
【０１１４】
◎：いずれのポリ塩化ビニルにおいて、画像の裏移りはない
○：裏移りの確認されたポリ塩化ビニルが１枚のみ
△：裏移りの確認されたポリ塩化ビニルが２枚または３枚
×：４枚以上のポリ塩化ビニルで裏移りが確認された
〈鮮鋭性の評価〉
各文字サイズで記録した「憂鬱」の文字を３０ｃｍの距離より、１０人の被験者により目視で判別可能であるかどうかを確認し、下記の基準に従って画像の鮮鋭性を評価した。
【０１１５】
◎：被験者１０人の半数以上が４ポイントまで判別可能である
○：被験者１０人の半数以上が６ポイントまで判別可能である
△：被験者１０人の半数以上が１０ポイントまで判別可能である
×：被験者１０人の半数以上が１０ポイントでも判別不可能である
〈耐擦過性の評価〉
画像記録後、一晩室温で放置したベタ画像表面を乾いた木綿で擦り、下記基準に従って耐擦過性を評価した。
【０１１６】
◎：５０回以上擦っても画像はほとんど変化しない
○：５０回擦った段階でわずかに傷が残るが画像濃度にはほとんど影響しない
△：２０〜５０回擦る間に、画像濃度が低下する
×：２０回未満擦る間に、画像濃度が低下する
以上により得られた各結果を、表３に示す。
【０１１７】
【表３】
2009226732.tif 000006
【０１１８】
表３に記載の結果より明らかなように、本発明で規定するインクセットを用いて記録した画像は乾燥性、裏移り、鮮鋭性、耐擦過性のいずれの項目においても優れていることがわかる。またこれらの画像の表面光沢を目視にて確認したところ、いずれも十分な光沢を有していた。
【０１１９】
一方、比較のインクセットを用いて記録した画像は上記項目のいずれかあるいはすべてにおいて劣り、表面光沢も不十分であった。